(57)【要約】【課題】透明性の優れたセルロースアセテートおよびその成形体を提供することを目的とする。【解決手段】酢化度が５２％以上５９％以下であり、ゲルパーミエーションクロマトフラフィーにより測定した分子量分布において、ピークトップ分子量の１／４以下の分子量を有する低分子量成分の含有率が１２％以下であることを特徴とするセルロースアセテート。【選択図】なし【特許請求の範囲】
【請求項１】
酢化度が５２％以上５９％以下であり、ゲルパーミエーションクロマトグラフィーにより測定した分子量分布において、ピークトップ分子量の１／４以下の分子量を有する低分子量成分の含有率が１２％以下であることを特徴とするセルロースアセテート。
【請求項２】
６％粘度が３０ｍＰａ・ｓ以上２００ｍＰａ・ｓ以下であることを特徴とする、請求項１に記載のセルロースアセテート。
【請求項３】
重量平均分子量が５０，０００以上５００,０００以下であることを特徴とする、請求項１または２に記載のセルロースアセテート。
【請求項４】
構成糖分析において、グルコース、キシロースおよびマンノースのモル含量の和におけるグルコースのモル含量の割合が９７％以上であることを特徴とする請求項１〜３のいずれか１項に記載のセルロースアセテート。
【請求項５】
請求項１〜４のいずれか１項に記載のセルロースアセテートを含有することを特徴とする成形体。
【発明の詳細な説明】
【技術分野】
【０００１】
本発明は、セルロースアセテートおよび成形体に関する。
【背景技術】
【０００２】
セルロースアセテートは、セルロース誘導体であるセルロースの有機酸エステルの一つであって、その用途は、衣料品繊維、タバコフィルター・チップ、プラスチックス、フィルム、塗料、医薬品、食料、化粧品、建築用途など多岐にわたり、セルロース誘導体の中でも生産量が多く、工業的に重要なものである。
【０００３】
代表的なセルロースアセテートの工業的製法としては無水酢酸を酢化剤、酢酸を希釈剤、硫酸を触媒とするいわゆる酢酸法が挙げられる。酢酸法の基本的工程は、（１）α−セルロース含有率の比較的高いパルプ原料（溶解パルプ）を、離解・解砕後、酢酸を散布混合する前処理工程と、（２）無水酢酸、酢酸および酢化触媒（例えば硫酸）よりなる混酸で、（１）の前処理パルプを反応させる酢化工程と、（３）セルロースアセテートを加水分解して所望の酢化度のセルロースアセテートとする熟成工程と、（４）加水分解反応の終了したセルロースアセテートとを反応溶液から沈澱分離、精製、安定化、乾燥する後処理工程より成る（特許文献１、非特許文献１）。
【０００４】
以上のような方法で製造されるセルロースアセテートを素材として用い成形加工して得られる繊維、フィルム、プラスチックスの色相は一般に若干の黄色を帯びており、要求される他の諸性質を満足していても外観に難があり、この点で商品価値の低下を招いている。
【０００５】
それ故、セルロースアセテートの黄色性を低減するために白色顔料、蛍光増白剤、漂白剤、酸化防止剤を成形時に添加するなどの二次的な対応がなされているのが一般的である。例えば、たばこフィルターにおいては二酸化チタンなどの顔料を添加させることが一般的に行われている。かかる対応が本質的な解決策でないことは言うまでもなく、又、その効果にも限界がある。
【０００６】
一方、黄色性を低減し、色相の優れたセルロースアセテートを直接得る試みも為されてきた。例えば、黄色性の主要因であると指摘されている木材パルプ中のヘミセルロース成分（非特許文献２、３）に対して、セルロースアセテート製造時に有機溶媒を添加することや（特許文献２）、二酸化セルロースを良好な溶解性を有する溶媒に一旦溶解した後、これを回収することで（特許文献３）、透明性に優れたセルロースアセテートを取得できることが開示されている。しかしながら、これらの技術はα−セルロース含有率の低い低品位パルプを用いるときのみ効果を及ぼすものであって、α−セルロース含有率の高いパルプを用いる際は利用できない。
【先行技術文献】
【特許文献】
【０００７】
【特許文献１】特開昭５６−０５９８０１号公報
【特許文献２】特開平０６−１５７６０１号公報
【特許文献３】特開平０６−１５７６０２号公報
【非特許文献】
【０００８】
【非特許文献１】Ｍａｃｒｏｍｏｌ．Ｓｙｍｐ．２００４，２０８，４９−６０
【非特許文献２】Ｊ．  Ｄ．  Ｗｉｌｓｏｎ，  Ｒ．  Ｓ．  Ｔａｂｋｅ，  Ｔａｐｐｉ，  ５７，  ７７  （１９７４）
【非特許文献３】Ｆ．  Ｌ．  Ｗｅｌｌｓ，  Ｗ．  Ｃ．  Ｓｈａｔｔｎｅｒ，  Ａ．  Ｗａｌｋｅｒ，  Ｔａｐｐｉ，  ４６，  ５８１  （１９６３）
【発明の概要】
【発明が解決しようとする課題】
【０００９】
近年、セルロースアセテートの成形体に薄い色を付ける事が好まれるようになり、より高い透明性を生かしたファッション性が追求されるようになったことから、より高いレベルで黄色性を解決してより優れた色相を有する、透明性に優れたセルロースアセテートが求められている。しかしながら、従来の技術では、このような高い透明性を有するセルロースアセテートを得ることはできなかった。本発明の主たる目的は、透明性の優れたセルロースアセテートおよびその成形体を提供することにある。
【課題を解決するための手段】
【００１０】
上記課題を解決するために、本発明者らは、透明性の優れたセルロースアセテートを開発するべく、鋭意研究を行った。その結果、意外にもセルロースアセテートのゲルパーミエーションクロマトフラフィーにより測定した分子量分布において、ピークトップ分子量の１／４以下の分子量を有する低分子量成分の含有率を１２％以下にすることで高品位木材パルプを用いるのみでは到達できない優れた透明性を持つセルロースアセテートが得られることを見出し、本発明を完成するに至った。すなわち、本発明は以下のとおりである。
【００１１】
本発明の第一は、酢化度が５２％以上５９％以下であり、ゲルパーミエーションクロマトフラフィーにより測定した分子量分布において、ピークトップ分子量の１／４以下の分子量を有する低分子量成分の含有率が１２％以下であることを特徴とするセルロースアセテートに関する。
【００１２】
前記セルロースアセテートは、６％粘度が３０ｍＰａ・ｓ以上２００ｍＰａ・ｓ以下であってもよい。
【００１３】
前記セルロースアセテートは、重量平均分子量が５０，０００以上５００,０００以下であってもよい。
【００１４】
前記セルロースアセテートは、構成糖分析において、グルコース、キシロースおよびマンノースのモル含量の和におけるグルコースのモル含量の割合が９７％以上であってもよい。
【００１５】
本発明の第二は、前記セルロースアセテートを含有することを特徴とする成形体に関する。
【発明の効果】
【００１６】
本発明によれば、優れた透明性を有するセルロースアセテートおよびその成形体を提供することが可能となる。
【図面の簡単な説明】
【００１７】
【図１】セルロースアセテートの分子量分布の一例を示すグラフである。
【図２】セルロースアセテートのピークトップ分子量の１／４以下の分子量を有する低分子量成分の含有率とＹＩ値との関係を示すグラフである。
【図３】セルロースアセテートのピークトップ分子量の１／４以下の分子量を有する低分子量成分の含有率と吸光度法色相との関係を示すグラフである。
【図４】成形体としたセルロースアセテートのピークトップ分子量の１／４以下の分子量を有する低分子量成分の含有率とＹＩ値との関係を示すグラフである。
【発明を実施するための形態】
【００１８】
以下、好ましい実施の形態の一例を具体的に説明する。本開示のセルロースアセテートは酢化度が５２％以上５９％以下であり、ゲルパーミエーションクロマトフラフィーにより測定した分子量分布において、ピークトップ分子量の１／４以下の分子量を有する低分子量成分の含有率が１２％以下である。
【００１９】
［酢化度］
本開示のセルロースアセテートの酢化度は、５２％以上５９％以下であるところ、酢化度の下限値としては、５３％以上であることが好ましく、５３．７％以上であることがより好ましく、５４％以上であることがさらに好ましい。酢化度が５２％未満であると、得られる成形体の寸法安定性、耐湿性、又は耐熱性などが低くなる。一方、酢化度の上限値としては、５７％以下であることが好ましく、５６％以下であることがより好ましく、５５．５％以下であることがさらに好ましい。酢化度が５９％を超えると、得られる成形体の強度に優れるが脆くなり、例えば、衣料用等の繊維材料、メガネやサングラスのフレーム等の成形品として用いる場合、これらの用途に適した伸度等のやわらかさを得るために可塑剤を大量に添加する必要が生じ、ブリードアウトを生じる可能性が高くなる。
【００２０】
ここで、酢化度とは、セルロース単位重量当たりの結合酢酸量を意味する。酢化度は、ＡＳＴＭ：Ｄ−８１７−９１（セルロースアセテート等の試験法）におけるアセチル化度の測定および計算に従う。
【００２１】
なお、上記の測定法に準じて求めた酢化度を下記式でアセチル置換度に換算することができる。これは、最も一般的なセルロースアセテートの置換度の求め方である。下記式によれば、例えば、酢化度５２％はアセチル置換度で２．２１、酢化度５９％はアセチル置換度で２．７１となる。
ＤＳ＝１６２．１４×ＡＶ×０．０１／（６０．０５２−４２．０３７×ＡＶ×０．０１）
ＤＳ：アセチル置換度
ＡＶ：酢化度（％）
【００２２】
［ゲルパーミエーションクロマトグラフィー］
本開示のセルロースアセテートは、ゲルパーミエーションクロマトグラフィーにより測定した分子量分布において、ピークトップ分子量の１／４以下の分子量を有する低分子量成分の含有率が１２％以下であるところ、その上限値は１１．０％以下であることが好ましく、１０．０％以下であることがより好ましく、９．０％以下であることがさらに好ましい。ピークトップ分子量の１／４以下の分子量を有する低分子量成分の含有率が１２％を超えると、セルロースアセテートの黄色味が強くなる傾向がある。一方、ピークトップ分子量の１／４以下の分子量を有する低分子量成分の含有率の下限値は１．０％以上であることが好ましく、４．０％以上であることがより好ましく、６．０％以上であることがさらに好ましい。ピークトップ分子量の１／４以下の分子量を有する低分子量成分の含有率を１．０％未満にしようとすると、安定して製造することが難しくなる。また、４．０％未満とすると、色相の改善により得られる透明性が６．０％以上のものとそれほど異ならないにもかかわらず収率が低下する。
【００２３】
ここで、低分子量成分とは、セルロースアセテートのゲルパーミエーションクロマトグラフィーにより測定した分子量分布において、ピークトップ分子量の１／４以下の分子量を有する成分をいう。ピークトップ分子量とは、示差屈折計による最大強度を有する分子量をいう。低分子量成分としては、例えば、当該セルロースアセテートの構成糖によるダイマー、トリマー、及びオリゴマー等の重合度の低い成分を挙げることができる。
【００２４】
また、ゲルパーミエーションクロマトグラフィーにより測定した分子量分布において、ピークトップ分子量の１／４以下の分子量を有する低分子量成分の含有率とは、ゲルパーミエーションクロマトグラフィーにより測定した分子量分布における全領域のピーク面積に対するピークトップ分子量の１／４以下の分子量を有するピーク面積の割合をいう。
【００２５】
ゲルパーミエーションクロマトグラフィーにより測定した分子量分布（ゲルパーミエーションクロマトグラム）は、横軸に分子量、縦軸にＲＩ（示差屈折計による強度）をとるものである。
【００２６】
ゲルパーミエーションクロマトグラフィーによる分子量及び分子量分布の測定方法としては、以下のものが挙げられる。すなわち、Ｎ−メチル−２−ピロリドンに０．１ｍｏｌ／ＬとなるようにＬｉＢｒ（臭化リチウム）を添加した溶液（以下「溶液Ａ」という）にセルロースアセテートを溶解した溶液を、カラム接続したゲルパーミエーションクロマトグラフィー（ＧＰＣ）（本体：（株）島津製作所製  ＨＰＬＣ  Ｐｒｏｍｉｎｅｎｃｅ＋解析プログラム：Ｌａｂ  Ｓｏｌｕｔｉｏｎｓ  Ｖｅｒ．５．７３）を用いて、５５℃の温度でＲＩ（示差屈折計）にて測定する。カラムは、ガードカラム（アジレント・テクノロジー（株）製  ＰｏｌｙＰｏｒｅ  ＧＵＡＲＤ  サイズ５０×７．５ｍｍ）と本カラム（前段カラム：アジレント・テクノロジー（株）製  ＰｏｌｙＰｏｒｅ  サイズ３００×７．５ｍｍ、後段カラム：アジレント・テクノロジー（株）製  ＰｏｌｙＰｏｒｅ  サイズ３００×７．５ｍｍ）から成る。また、使用（測定）条件は、移動相：溶液Ａ、カラム温度：５５℃にて行う。尚、ポリマーの分子量及び分子量分布の算出には、アジレント・テクノロジー（株）製のポリメチルメタクリレート（Ｍ−Ｍ−１０セット）の既知の分子量と該セルロースアセテートのＧＰＣ測定値（Ｒｅｔｅｎｔｉｏｎ  Ｔｉｍｅ）との関係を用いる。このようにして得られるゲルパーミエーションクロマトグラフィーにより測定した分子量分布（ゲルパーミエーションクロマトグラム）の一例を図１に示す。図１の横軸は、分子量、縦軸はＲＩ（示差屈折計による強度）である。
【００２７】
［６％粘度］
本開示のセルロースアセテートは６％粘度が３０ｍＰａ・ｓ以上２００ｍＰａ・ｓ以下であることが好ましい。また、６％粘度の下限値は４０ｍＰａ・ｓ以上であることがより好ましく、５０ｍＰａ・ｓ以上であることがさらに好ましく、６０ｍＰａ・ｓ以上であることが最も好ましい。６％粘度が３０ｍＰａ・ｓ未満であると、成形体を得ようとする場合に、射出成型における流動性が高すぎ金型から洩れ出る可能性が高くなる。一方、６％粘度の上限値は１８０ｍＰａ・ｓ以下であることがより好ましく、１６０ｍＰａ・ｓ以下であることがさらに好ましく、１４０ｍＰａ・ｓ以下であることが最も好ましい。６％粘度が２００ｍＰａ・ｓを超えると、成形体を得ようとする場合に、射出成型における流動性が低く成形体の表面平滑性が悪化する可能性がある。
【００２８】
６％粘度は、セルロースアセテートの製造における後述の酢化工程およびケン化熟成工程における反応時間、触媒量、反応温度、反応濃度を適宜調整することにより調整することができる。
【００２９】
ここで、６％粘度は、セルロースアセテートを９５％アセトン水溶液に６ｗｔ／ｖｏｌ％となるよう溶解させ、オストワルド粘度計を用いた流化時間により求められるものである。
【００３０】
［重量平均分子量］
本開示のセルロースアセテートは重量平均分子量が５０，０００以上５００，０００以下であることが好ましい。また、重量平均分子量の下限値は１００，０００以上であることがより好ましく、１４０，０００以上であることがさらに好ましく、１８０，０００以上であることが最も好ましい。重量平均分子量が５０，０００未満であると、射出成型における流動性が高すぎ金型から洩れ出る可能性が高くなる。一方、重量平均分子量の上限値は４００，０００以下であることがより好ましく、３００，０００以下であることが更に好ましく、２５０，０００以下であることが最も好ましい。重量平均分子量が５００，０００を超えると、射出成型における流動性が低く成形体の表面平滑性が悪化する可能性がある。
【００３１】
ここで、重量平均分子量（Ｍｗ）とは個々の分子にその分子量を掛けて加重平均をとった値であり、ＧＰＣで測定する。なお、数平均分子量（Ｍｎ）は単純な１分子あたりの平均値であり、ＧＰＣで測定する。
【００３２】
Ｍｗ／Ｍｎの値が比較的大きい場合、つまり、分子量のばらつきが比較的大きい場合でも、ピークトップ分子量の１／４以下の分子量を有する低分子量成分の含有率が１２％以下とすることでＹＩ値と吸光度法色相が低く、透明性が優れるセルロースアセテートを得ることができる。
【００３３】
［構成糖比］
本開示のセルロースアセテートは構成糖分析において、グルコース、キシロースおよびマンノースのモル含量の和におけるグルコースのモル含量の割合が９７％以上であることが好ましく、９７．５％以上であることがより好ましく、９８．０％以上であることがさらに好ましく、９８．５％以上であることが最も好ましい。グルコース、キシロースおよびマンノースのモル含量の和におけるグルコースのモル含量の割合は９７％未満であると、セルロースアセテートが黄色を帯びる傾向があるため望ましくない。
【００３４】
構成糖分析におけるグルコース、キシロースおよびマンノースのモル含量の和におけるグルコースのモル含量の割合は以下の方法により求めることができる。
【００３５】
セルロースアセテートを硫酸によって加水分解し、炭酸バリウムによって中和し、ろ紙およびイオン交換フィルターによってろ過した後、高速液体クロマトグラフィー（ＨＰＬＣ）法のうち、ＨＰＬＣ−ＣＡＤによって得られたデータからグルコース、キシロースおよびマンノースのモル含量を算出し、グルコース、キシロースおよびマンノースのモル含量の和におけるグルコースのモル含量の割合を求めることができる。
【００３６】
［セルロースアセテートの製造］
セルロースアセテートの製造方法について詳述する。本開示に係るセルロースアセテートの好ましい製造方法としては、原料セルロースに酢酸または１〜１０重量％の硫酸を含む酢酸（含硫酢酸）を一段または二段に分けて添加して前処理活性化する活性化工程（ｉ）と、硫酸触媒の存在下で、前処理活性化したセルロースを酢化する酢化工程（ｉｉ）と、前記硫酸触媒を部分中和し、硫酸触媒（又は残存硫酸）の存在下で熟成するケン化熟成工程（ｉｉｉ）と、精製及び乾燥処理（ｉｖ）と、粉砕工程（ｖ）と、セルロースアセテートに含まれる低分子量成分を低減する工程（ｖｉ）とを含む一連の工程を経ることが挙げられる。当該製造方法において、特に精製及び乾燥処理（ｉｖ）は、適宜その採否を選択できる、任意工程である。なお、一般的なセルロースアセテートの製造方法については、「木材化学」（上）（右田ら、共立出版（株）１９６８年発行、第１８０頁〜第１９０頁）を参照できる。
【００３７】
（原料セルロース）
本開示のセルロースアセテートの原料となるセルロース（パルプ）としては、木材パルプ（針葉樹パルプ、広葉樹パルプ）や綿花リンターなどが使用できる。これらのセルロースは単独で又は二種以上組み合わせてもよく、例えば、針葉樹パルプと、綿花リンター又は広葉樹パルプとを併用してもよい。
【００３８】
リンターパルプについて述べる。リンターパルプは、セルロース純度が高く、着色成分が少ないことから、成形品の透明度が高くなるため好ましい。
【００３９】
次に、木材パルプについて述べる。木材パルプは、原料として安定供給できるため及びリンターに比べコスト的に有利であるため好ましい。木材パルプとしては、例えば、広葉樹前加水分解クラフトパルプ等が挙げられる。また、木材パルプは、広葉樹前加水分解クラフトパルプ等を綿状に解砕した解砕パルプを用いることができる。解砕は、例えば、ディスクリファイナーを用いて行うことができる。
【００４０】
また、原料セルロースのαセルロース含量は、不溶解残渣を少なくし、成形品の透明性を損なわないため、９０重量％以上であることが好ましく、９２重量％以上であることがより好ましく、９５重量％以上であることがさらに好ましく、９７重量％以上であることが最も好ましい。
【００４１】
原料セルロースがシート状の形態で供給されるなど、以降の工程で取扱いにくい場合は、原料セルロースを乾式で解砕処理する工程を経ることが好ましい。
【００４２】
（活性化工程（ｉ））
原料セルロースに酢酸または１〜１０重量％の硫酸を含む酢酸（含硫酢酸）を添加して前処理活性化する活性化工程（ｉ）において、酢酸及び／または含硫酢酸は、原料セルロース１００重量部に対して、好ましくは１０〜５００重量部を添加することができる。また、セルロースに酢酸及び／または含硫酢酸を添加する方法としては、例えば、酢酸もしくは含硫酢酸を一段階で添加する方法、または、酢酸を添加して一定時間経過後、含硫酢酸を添加する方法、含硫酢酸を添加して一定時間経過後、酢酸を添加する方法等の酢酸または含硫酢酸を２段階以上に分割して添加する方法等が挙げられる。添加の具体的手段としては、噴霧してかき混ぜる方法が挙げられる。
【００４３】
そして、前処理活性化は、セルロースに酢酸及び／または含硫酢酸を添加した後、１７〜４０℃下で０．２〜４８時間静置する、または１７〜４０℃下で０．１〜２４時間密閉及び攪拌すること等により行うことができる。
【００４４】
（酢化工程（ｉｉ））
硫酸触媒の存在下で、前処理活性化したセルロースを酢化する酢化工程（ｉｉ）において、例えば、酢酸、無水酢酸、および硫酸からなる混合物に、前処理活性化したセルロースを添加すること、または前処理活性化したセルロースに、酢酸と無水酢酸の混合物および硫酸を添加すること等により酢化を開始することができる。
【００４５】
また、これらの混合物には、酢酸と無水酢酸とが含まれていれば、特に限定されないが、酢酸と無水酢酸との割合としては、酢酸３００〜６００重量部に対し、無水酢酸２００〜４００重量部であることが好ましく、酢酸３５０〜５３０重量部に対し、無水酢酸２４０〜２８０重量部であることがより好ましい。
【００４６】
酢化反応における、セルロース、酢酸と無水酢酸の混合物、および硫酸の割合としては、セルロース１００重量部に対して、酢酸と無水酢酸の混合物は５００〜１，０００重量部であることが好ましく、濃硫酸は５〜１５重量部であることが好ましく、７〜１３重量部であることがより好ましく、８〜１１重量部であることがさらに好ましい。
【００４７】
酢化工程（ｉｉ）において、セルロースの酢化反応は、２０〜５５℃下で酢化を開始した時から３０分〜３６時間、攪拌することにより行うことができる。
【００４８】
また、セルロースの酢化反応は、例えば、攪拌条件下、酢化を開始した時から５分〜３６時間要して２０〜５５℃に昇温して行うこと、または、撹拌条件下、外部から反応系の内外には一切の熱は加えず行うことができる。酢化反応初期は固液不均一系での反応となり解重合反応を抑えつつ酢化反応を進ませ未反応物を減らすため可能な限り時間を掛けて昇温するのが良いが、生産性の観点からは、２時間以下、さらに１時間以下で昇温を行うことが好ましい。
【００４９】
また、酢化反応にかかる時間（以下、酢化時間ともいう。）は、３０〜２００分であることが望ましい。ここで、酢化時間とは、原料セルロースが反応系内に投入され、無水酢酸と反応を開始した時点から中和剤投入までの時間をいう。
【００５０】
（ケン化熟成工程（ｉｉｉ））
前記硫酸触媒を部分中和し、硫酸触媒（又は残存硫酸）の存在下で熟成するケン化熟成工程（ｉｉｉ）において、前記酢化反応により、硫酸は硫酸エステルとしてセルロースに結合しているため、前記酢化反応終了後、熱安定性向上のためこの硫酸エステルをケン化して除去する。ケン化熟成に際して、酢化反応停止のために水、希酢酸、又は酢酸マグネシウム水溶液などの中和剤を添加する。そして、水を添加する場合、セルロースアセテートを含む反応混合物中に存在する無水酢酸と反応して酢酸を生成させ、ケン化熟成工程後のセルロースアセテートを含む反応混合物の水分量が酢酸に対し５〜７０ｍｏｌ％になるように添加することができる。５ｍｏｌ％未満であると、ケン化反応が進まず解重合が進み、低粘度のセルロースアセテートとなり、７０ｍｏｌ％を超えると、酢化反応終了後のセルロースエステル（セルローストリアセテート）が析出しケン化熟成反応系から出るため、析出したセルロースエステルのケン化反応が進まなくなる。
【００５１】
ここで、希酢酸とは、１〜５０重量％の酢酸水溶液をいう。また、酢酸マグネシウム水溶液は、５〜３０重量％であることが好ましい。
【００５２】
なお、セルロースアセテートを含む反応混合物とは、セルロースアセテートを得るまでの各工程におけるセルロースアセテートを含む混合物のいずれも指す。
【００５３】
また、セルロースアセテートを含む反応混合物における硫酸イオン濃度が高いと効率よく硫酸エステルを除去することができないため、酢酸マグネシウム等の酢酸のアルカリ土類金属塩の水溶液又は酢酸−水混合溶液を添加して不溶性の硫酸塩を形成させることにより、硫酸イオン濃度を低下させることが好ましい。セルロースアセテート１００重量部（セルロース換算）に対し、セルロースアセテートを含む反応混合物の硫酸イオンを１〜６重量部に調整することが好ましい。なお、例えば、セルロースアセテートを含む反応混合物に酢酸マグネシウムの酢酸−水混合溶液を添加することにより、酢化反応の停止とセルロースアセテート１００重量部（セルロース換算）に対する硫酸イオンの重量比の低下とを同時に行うこともできる。
【００５４】
ケン化熟成の時間（以下、熟成時間ともいう。）は、特に限定されないが、酢化度を５２％以上５９％以下に調整する場合、１００〜３００分間行うことが好ましく、目的の酢化度とするためにはその時間を適宜調整すればよい。ここで、熟成時間は、中和剤の投入開始からケン化反応停止までの時間をいう。
【００５５】
また、ケン化熟成は、好ましくは５０〜１００℃、特に好ましくは７０〜９０℃の熟成温度で２０〜１２０分間保持することにより行う。ここで、熟成温度とは、熟成時間における反応系内の温度をいう。
【００５６】
ケン化熟成工程においては、水と無水酢酸との反応熱を利用することにより、反応系全体を均一でかつ適正な温度に保持することができるため、酢化度が高すぎるものや低すぎるものが生成することが防止される。
【００５７】
（精製及び乾燥処理（ｉｖ））
精製及び乾燥処理（ｉｖ）のうち、精製は、セルロースアセテートを含む混合物と水、希酢酸、又は酢酸マグネシウム水溶液等の沈澱剤とを混合し、生成したセルロースアセテート（沈澱物）を分離して沈殿物を得、水洗により遊離の金属成分や硫酸成分などを除去することにより行うことができる。ここで、セルロースアセテートの沈殿物を得る際に用いる沈澱剤としては、水または希酢酸が好ましい。セルロースアセテートを含む反応混合物中の硫酸塩を溶解し、沈澱物として得られるセルロースアセテート中の硫酸塩を除去しやすいためである。
【００５８】
特に、前記熟成反応の後（完全中和の後）、セルロースアセテートの熱安定性を高めるため、水洗に加えてさらに、必要に応じて安定剤として、アルカリ金属化合物及び／又はアルカリ土類金属化合物、特に水酸化カルシウムなどのカルシウム化合物を添加してもよい。また、水洗の際に安定剤を用いてもよい。
【００５９】
セルロースアセテートを含む反応混合物と沈澱剤を混合する具体的な手段としては、セルロースアセテートを含む反応混合物と沈澱剤とを業務用ミキサーを用いて撹拌する方法、またはセルロースアセテートを含む反応混合物に沈澱剤を添加し、二軸ニーダーを用いて練り込む方法などが挙げられる。例えば、業務用ミキサーを用いて撹拌する方法の場合、セルロースアセテートを含む反応混合物とセルロースアセテートを沈澱させるのに必要量の沈澱剤とを一度に混合し、撹拌する。二軸ニーダーを用いて練り込む方法の場合、沈澱剤を数回に分けてセルロースアセテートを含む反応混合物に添加することができるが、沈澱点を超える直前において、セルロースアセテートを含む反応混合物の０．５〜２倍量の沈澱剤を一度に添加することが好ましい。
【００６０】
セルロースアセテート（沈澱物）の分離は、沈殿剤の混合の後、ろ過、遠心分離などにより行うことが好ましい。
【００６１】
精製及び乾燥処理（ｉｖ）のうち、乾燥は、その方法としては特に限定されず、公知のものを用いることができ、例えば、送風や減圧などの条件下乾燥を行うことができる。乾燥方法としては、例えば、熱風乾燥が挙げられる。
【００６２】
（粉砕工程（ｖ））
粉砕工程（ｖ）について、セルロースアセテートの沈殿物を粉砕する方法は限定されない。粉砕は、慣用の粉砕機、例えば、サンプルミル、ハンマーミル、ターボミル、アトマイザー、カッターミル、ビーズミル、ボールミル、ロールミル、ジェットミル、ピンミルなどを用いることができる。また、凍結粉砕、常温での乾式粉砕、または湿式粉砕でもよい。中でも、粉砕処理能力に優れることから、ハンマーミルまたはターボミルを用いることが好ましい。
【００６３】
（低分子量成分を低減する工程（ｖｉ））
セルロースアセテートについて、ゲルパーミエーションクロマトフラフィーにより測定した分子量分布において、ピークトップ分子量の１／４以下の分子量を有する低分子量成分の含有率を１２％以下とするためには、セルロースアセテートに含まれる低分子量成分を低減する工程（ｖｉ）を経る必要がある。
【００６４】
セルロースアセテートに黄色を帯びさせる原因となる着色物質としては、分子量の低いセルロースアセテートを含む多糖類のアセテート化合物が主なものであることを本発明者らは見出した。セルロースアセテートに含まれる低分子量成分を低減する工程（ｖｉ）は、このような分子量の低い多糖類のアセテート化合物を低減しようとするものである。なお、このような分子量の低い多糖類のアセテート化合物の分子量としては、例えば、１０，０００程度のものが挙げられる。
【００６５】
セルロースアセテートに含まれる低分子量成分を低減する工程（ｖｉ）において採用可能な方法は、低分子量成分と高分子量成分を分離することができれば、特に限定されるわけではないが、例えば、低分子量成分を溶出可能な溶媒で洗浄する方法（以下、「洗浄処理」と称する場合がある。）、液体クロマトグラフィーを利用する方法、及び低分子量成分を溶出可能な溶媒に溶解して希薄溶液とした上で逆浸透膜を利用して低分子成分を除去する方法等を挙げることができる。なお、セルロースアセテートに含まれる低分子量成分を低減する工程（ｖｉ）に係るセルロースアセテートは、種々の形態、例えば、粉末状、粒状、繊維状、フレーク状などのいずれであってもよい。
【００６６】
粉砕工程（ｖ）後のセルロースを低分子量成分を溶出可能な溶媒で洗浄する方法について詳述する。この方法に用いる溶媒、つまり洗浄溶媒としては、セルロースアセテートを完全に溶解することなく、膨潤又は部分的に溶解する溶媒を使用することが好ましい。セルロースアセテートを膨潤又は部分的に溶解する溶媒は、低分子量成分を溶解・溶出可能な溶媒であればよく、ピークトップ分子量の１／４を超える分子量を有する高分子量成分を分画できる限り、溶媒に溶解する低分子量成分及び高分子量成分の割合は特に制限されない。セルロースアセテートの低分子量成分を除去し、高分子量成分を効率よく得るためには、常温（２５℃）で、固形分濃度１０重量％となるようにセルロースアセテートを溶媒に分散・溶解させたとき、溶媒に分散・溶解したセルロースアセテートのうち０．１〜３０重量％、好ましくは１〜２５重量％、さらに好ましくは１〜１５重量％を溶解する溶媒を用いるのが好ましい。０．１重量％未満であると、繰り返し洗浄しても低分子量成分を溶出できず、３０重量％を超えると経済的でなく、収率が優れるなど工業的に効率よくセルロースアセテートを製造することが困難となる。
【００６７】
このような洗浄溶媒の選択に際しては、溶解度パラメーターδを参照できる（例えば、Ｈ．  Ｂｕｒｒｅｌｌ；Ｏｆｆ．  Ｄｉｇ．，２９，１０６９（１９５７））。また、この溶解度パラメーターδは、例えば、Ｊ．Ｈ．  Ｈｉｌｄｅｂｒａｎｄ，Ｒ．Ｌ．Ｓｃｏｔｔ；“Ｓｏｌｕｂｉｌｉｔｙ  ｏｆ  Ｎｏｎ−ｅｌｅｃｔｒｏｌｙｔｅｓ”Ｃｈａｐ．２０，Ｒｅｉｎ  ｈｏｌｄ（１９５０）に記載されているように、下記式に従って求めることができる。
δ＝（Ｅ／Ｖ）０．５
〔式中、Ｅはモル蒸発熱（ｃａｌ）を示し、Ｖは分子容（ｃｃ）を示す〕。
【００６８】
選択可能な溶媒としては、以下のものが例示できる。アセトン（１０．０）（括弧内は溶解度パラメーターδの値、以下同じ）、メチルエチルケトン（９．３）、ジエチルケトン（８．８）、メチルイソブチルケトン（８．４）、ジイソプロピルケトン（８．０）、ジイソブチルケトン（７．８）などのケトン類；ジブチルエーテル（７．１）、ジオキサン（９．９）、テトラヒドロフラン（１０．２）などのエーテル類；ギ酸（１２．１）、酢酸（１０．２）、プロピオン酸（９．９）、酪酸（１０．５）などの有機酸；酢酸メチル（９．６）、酢酸エチル（９．１）、酢酸イソプロピル（８．４）、酢酸ブチル（８．５）、酢酸アミル（８．５）、酢酸セロソルブ（８．７）、プロピオン酸メチル（８．９）、プロピオン酸エチル（８．４）、乳酸エチル（１０．０）などのエステル類；メチルセロソルブ（９．９）、エチルセロソルブ（１０．５）、ブチルセロソルブ（８．９）、メチルセロソルブアセテート（９．２）、セロソルブアセテート（１０．０）などのセロソルブ類；エチルカルビトール（９．６）、プロピルカルビトール、ブチルカルビトール（８．９）などのカルビトール類；クロロホルム（９．３）、ジクロロメタン（１０．２）、ジクロロエタン（９．５）、四塩化炭素（８．６）などのハロゲン化炭化水素類；ニトロエタン（１１．１）、ニトロプロパン（１０．３）などのニトロ化合物；アセトニトリル（１１．９）、Ｎ，Ｎ−ジメチルホルムアミド（１２．１）、Ｎ，Ｎ−ジエチルホルムアミド（１０．６）、ジメチルアセトアミド（１０．８）、ジエチルアセトアミド（９．９）などの非プロトン性極性溶媒；及びこれらの混合溶媒など。
【００６９】
低分子量成分を効率よく溶出するためには溶解度パラメーターδは、７〜１２．５、８〜１２、８．５〜１１．５、９〜１１、９〜１０．５の順に好ましい。
【００７０】
上記選択可能な溶媒とその他の溶媒を混合して混合溶媒として用いることもできる。この場合、上記選択可能な溶媒としては、溶解度パラメーターδが７〜１２．５の溶媒を、その他の溶媒としては、溶解度パラメーターδが１４以上の溶媒を混合して用いることが好ましい。上記その他の溶媒として、水を用いる場合は、上記選択可能な溶媒として、親水性溶媒、特にアセトン、酢酸などの水溶性溶媒とともに用いることが好ましい。
【００７１】
洗浄溶媒として上記選択可能な溶媒に、その他の溶媒のうち、例えば水及び／又はアルコール類などの貧溶媒を含む混合溶媒を用いると、セルロースアセテートの必要以上の溶解を抑えて、低分子量成分を選択的に溶出させることが可能となるため好ましい。貧溶媒の割合は、セルロースアセテートの低分子量成分を溶出可能な範囲で選択すればよいが、例えば、洗浄溶媒全体の５〜９５重量％、好ましくは、３０〜７０重量％程度である。
【００７２】
前記溶媒の使用量は、特に制限されず、広い範囲から選択でき、例えば、セルロースアセテート１０重量部に対して、１０重量部以上２００重量部以下が好ましく、５０重量部以上１５０重量部以下がより好ましい。
【００７３】
洗浄処理の方法としては、例えば、前記洗浄溶媒中にセルロースアセテートを浸漬又は分散させる方法、前記洗浄溶媒をセルロースアセテートに湿潤又は含浸させた後、必要に応じて前記洗浄溶媒を追加して、ろ過及び遠心分離などにより溶媒とセルロースアセテートとを分離する方法などが挙げられる。また、必要に応じて、低分子量成分の溶出効率を高めるため、加温又は加熱下、例えば、３０℃〜溶媒沸点の範囲（例えば、４０〜９０℃程度）で行ってもよい。
【００７４】
溶媒による洗浄処理に供されたセルロースアセテートは、ろ過、遠心分離などにより分離され、乾燥される。乾燥は、その方法としては特に限定されず、公知のものを用いることができ、例えば、送風や減圧などの条件下乾燥を行うことができる。乾燥方法としては、例えば、熱風乾燥が挙げられる。
【００７５】
次に、液体クロマトグラフィーを利用する方法について詳述する。ポリマーの分子量分布を測定する手段として用いる公知の液体クロマトグラフィーを利用する方法、特には、ゲルパーミエーションクロマトグラフィー（ＧＰＣ）を利用する方法が挙げられる。この方法は、ポリマーの希薄溶液をカラムに通すと分子量が大きいものほど充填剤（ゲル）の細孔にはまりづらくなるため、分子量が大きいものほど障害が少なく速くカラムを通過することを利用して分子量の高低によって分子を分離するものである、この性質を利用して所望する分子量領域のものを選択的に分集することができる。
【００７６】
その他、低分子量成分を溶出可能な溶媒に溶解して希薄溶液とした上で逆浸透膜を利用して低分子成分を除去する方法が挙げられる。
【００７７】
先述のとおり、セルロースアセテートに含まれる低分子量成分を低減する工程（ｖｉ）において採用可能な方法は、低分子量成分と高分子量成分を分離することができれば、特に限定されるわけではない。高分子化合物は多分散性を有しているので、高分子化合物を分子量に応じて分別しようとする試みは高分子化合物の研究の歴史と同様の長い期間に渡って行われてきているものであり、それらの知見に基づく分集方法は本発明において全て適用することができる。
【００７８】
［成形体］
本開示のセルロースアセテートを含有する成形体は、本開示のセルロースアセテートを成形することにより得られる。成形方法としては、射出成形、押出成形、真空成形、異型成形、発泡成形、インジェクションプレス、プレス成形、ブロー成形、ガス注入成形等が挙げられる。
【００７９】
当該成形体の形状は特に制限されないが、例えば、ペレット、フィルム、シート、ファイバーなどであってよい。これらは、ＯＡ・家電機器分野、電気・電子分野、通信機器分野、サニタリー分野、自動車等の輸送車両分野、家具・建材等の住宅関連分野、雑貨分野等において適した形状である。
【００８０】
本開示のセルロースアセテートを含有する成形体は、本開示のセルロースアセテートと可塑剤を混合、乾燥することにより、可塑剤が吸着したセルロースアセテートを用いて成形することにより製造してもよい。具体的には、例えば、可塑剤が吸着したセルロースアセテートを、一軸又は二軸押出機などの押出機で混練してペレットに調製する方法、加熱ロールやバンバリーミキサー等の混練機で溶融混練して調製する方法が挙げられる。また、ペレットに調製した後、例えば、Ｔ−ダイを装着した一軸または二軸押出機を用いて、再溶解し、フィルム等を成形してもよい。
【００８１】
本開示のセルロースアセテートに可塑剤を混合する場合、セルロースアセテートと可塑剤との混合は、遊星ミル、ヘンシェルミキサー、振動ミル、ボールミルなどの混合機により行うことができる。短時間で均質な混合分散が可能であるため、ヘンシェルミキサーを用いることが好ましい。また、混合の程度は特に限定されるものではないが、例えば、ヘンシェルミキサーの場合、好ましくは１０分〜１時間混合する。
【００８２】
また、セルロースアセテートと可塑剤の混合後、乾燥を行うことができる。乾燥方法としては、例えば、５０〜１０５℃下で、１〜４８時間静置して乾燥する方法が挙げられる。
【００８３】
可塑剤としては、例えば以下のものを挙げることができる。芳香族カルボン酸エステル［フタル酸ジメチル、フタル酸ジエチル、フタル酸ジブチル、フタル酸ジヘキシル、フタル酸ジオクチル、フタル酸ジ−２−エチルヘキシルなどのフタル酸ジＣ１−１２アルキルエステル、フタル酸ジメトキシエチルなどのフタル酸Ｃ１−６アルコキシＣ１−１２アルキルエステル、フタル酸ブチルベンジルなどのフタル酸Ｃ１−１２アルキル・アリール−Ｃ１−３アルキルエステル、エチルフタリルエチレングリコレート、ブチルフタリルブチレングリコレートなどのＣ１−６アルキルフタリルＣ２−４アルキレングリコレート、トリメリット酸トリメチル、トリメリット酸トリエチル、トリメリット酸トリオクチル、トリメリット酸トリ２−エチルヘキシルなどのトリメリット酸トリＣ１−１２アルキルエステル、ピロメリット酸テトラオクチルなどのピロメリット酸テトラＣ１−１２アルキルエステルなど］；リン酸エステル［リン酸トリブチル、リン酸トリクレジル、リン酸トリフェニルなど］；脂肪酸エステル［アジピン酸ジブチル、アジピン酸ジオクチル、アジピン酸ブトキシエトキシエチル・ベンジル、アジピン酸ジブトキシエトキシエチルなどのアジピン酸エステル、アゼライン酸ジエチル、アゼライン酸ジブチル、アゼライン酸ジオクチルなどのアゼライン酸エステル、セバシン酸ジブチル、セバシン酸ジオクチルなどのセバシン酸エステル、オレイン酸ブチル、リシノール酸メチルアセチルなど］；多価アルコール（グリセリン、トリメチロールプロパン、ペンタエリスリトール、ソルビトールなど）の低級脂肪酸エステル［トリアセチン、ジグリセリンテトラアセテートなど］；グリコールエステル（ジプロピレングリコールジベンゾエートなど）；クエン酸エステル［クエン酸アセチルトリブチルなど］；アミド類［Ｎ−ブチルベンゼンスルホンアミドなど］；エステルオリゴマー（カプロラクトンオリゴマーなど）などを含有してもよい。これらの可塑剤は、単独でまたは二種以上組み合わせて使用してもよい。
【００８４】
これらの可塑剤の中でも、セルロースアセテートと相溶性が良いため、フタル酸ジエチル、リン酸トリフェニルまたはトリアセチンを用いることが好ましい。
【００８５】
本開示に係るセルロースアセテート１００重量部に対し、これらの可塑剤を４０重量部程度まで添加しても、成形体の製造工程通過性の低下が生じにくい。成形体の製造工程通過性の低下の例としては、例えば、セルロースアセテートの成形体製造工程において、可塑剤を添加したセルロースアセテートをホッパーを用いて押出機に送る場合に、ホッパー内でブリッジが生じること等が挙げられる。本開示に係るセルロースアセテート１００重量部に対し、可塑剤の添加量は、２０〜４０重量部が好ましく、２４〜３６重量部がより好ましく、２６〜３４重量部がさらに好ましい。可塑剤の添加量が、２０重量部未満であると、成形体のスポット状の斑が生じやすくなり、４０重量部を超えると、成形体の曲げ強さが低くなる。
【００８６】
セルロースアセテートと可塑剤の混合時に、成形体の用途・仕様に応じ、慣用の添加剤として、例えば、他の安定化剤(例えば、酸化防止剤、紫外線吸収剤、熱安定剤、耐光安定剤など)；着色剤(染料、顔料など)；帯電防止剤；難燃助剤；滑剤；アンチブロッキング剤；分散剤；流動化剤；ドリッピング防止剤；抗菌剤などを含んでいてもよい。また、他のセルロースエステル（例えば、セルロースプロピオネート、セルロースブチレートなどの有機酸エステル、硝酸セルロース、硫酸セルロース、リン酸セルロースなどの無機酸エステル）や他の高分子などを併用してもよい。
【実施例】
【００８７】
以下、実施例により本発明を具体的に説明するが、本発明は、これらの実施例によりその技術的範囲が限定されるものではない。
【００８８】
後述する実施例に記載の各物性は以下の方法で評価した。
【００８９】
＜酢化度＞
セルロースアセテートの酢化度は、ＡＳＴＭ−Ｄ−８１７−９１（セルロースアセテートなどの試験方法）における酢化度の測定方法により求めた。乾燥したセルロースアセテート１．９ｇを精秤し、アセトンとジメチルスルホキシドとの混合溶媒（容量比４：１）１５０ｍｌに溶解した後、１Ｎ−水酸化ナトリウム水溶液３０ｍｌを添加し、２５℃で２時間ケン化した。フェノールフタレインを指示薬として添加し、１Ｎ−硫酸（濃度ファクター：Ｆ）で過剰の水酸化ナトリウムを滴定した。また、上記と同様の方法でブランク試験を行い、下記式に従って酢化度を算出した。
酢化度（％）＝［６．５×（Ｂ−Ａ）×Ｆ］／Ｗ
（式中、Ａは試料での１Ｎ−硫酸の滴定量（ｍｌ）、Ｂはブランク試験での１Ｎ−硫酸の滴定量（ｍｌ）、Ｆは１Ｎ−硫酸の濃度ファクター、Ｗは試料の重量を示す）。
【００９０】
＜６％粘度＞
セルロースアセテートの６％粘度は、下記の方法で測定した。三角フラスコに乾燥試料３．００ｇ、９５％アセトン水溶液を３９．９０ｇ入れ、密栓して約１．５時間攪拌した。その後、回転振盪機で約１時間振盪して完溶させた。得られた６ｗｔ／ｖｏｌ％の溶液を所定のオストワルド粘度計の標線まで移し、２５±１℃で約１５分間整温した。計時標線間の流下時間を測定し、次式（１）により６％粘度を算出した。
６％粘度（ｍＰａ・ｓ）＝流下時間（ｓ）×粘度計係数  （１）
【００９１】
粘度計係数は、粘度計校正用標準液［昭和石油社製、商品名「ＪＳ−２００」（ＪＩＳ  Ｚ  ８８０９に準拠）］を用いて上記と同様の操作で流下時間を測定し、次式（２）より求めた。
粘度計係数＝｛標準液絶対粘度（ｍＰａ・ｓ）×溶液の密度（０．８２７ｇ／ｃｍ３）｝／｛標準液の密度（ｇ／ｃｍ３）×標準液の流下秒数（ｓ）  （２）
【００９２】
＜重量平均分子量（Ｍｗ）、数平均分子量（Ｍｎ）、ピークトップ分子量の１／４以下の分子量を有する低分子量成分の含有率＞
セルロースアセテートの重量平均分子量（Ｍｗ）、数平均分子量（Ｍｎ）、ピークトップ分子量の１／４以下の分子量を有する低分子量成分の含有率（％）は、下記条件を用いて、ゲルパーミエーションクロマトフラフィー（ＧＰＣ）により求めた。
【００９３】
ＧＰＣ測定条件
ガードカラム：ＰｏｌｙＰｏｒｅ  ＧＵＡＲＤ  サイズ５０×７．５ｍｍ（アジレント・テクノロジー株式会社）
カラム：ＰｏｌｙＰｏｒｅ  サイズ３００×７．５ｍｍ×２本（アジレント・テクノロジー株式会社）
溶離液：ＮＭＰ  ＋  ０．１Ｍ  ＬｉＢｒ
サンプル濃度：０．５０％ｗ／ｖ
注入量：５０μＬ
カラム温度：５５℃
流量：０．５ｍＬ／ｍｉｎ
検出器：ＲＩ（示差屈折計）
装置：ＨＰＬＣ  Ｐｒｏｍｉｎｅｎｃｅ＋解析プログラムＬａｂ  Ｓｏｌｕｔｉｏｎｓ  Ｖｅｒ．５．７３（株式会社島津製作所製）
標準試料：ポリメチルメタクリレート（Ｍ−Ｍ−１０セット）（アジレント・テクノロジー株式会社）
【００９４】
＜構成糖分析＞
セルロースアセテートを硫酸によって加水分解し、炭酸バリウムによって中和し、ろ紙およびイオン交換フィルターによってろ過した後、高速液体クロマトグラフィー（ＨＰＬＣ）法のうち、ＨＰＬＣ−ＣＡＤ（Ａｇｉｌｅｎｔ１２００シリーズシステム）から得られたデータを用いて、グルコース、キシロースおよびマンノースのモル含量を算出し、グルコース、キシロースおよびマンノースのモル含量の和におけるグルコースのモル含量の割合を求めた。
【００９５】
ＨＰＬ−ＣＡＤＣ測定条件は、以下のとおりである。
カラム：Ａｓａｈｉｐａｋ  ＮＨ２Ｐ−５０  ４Ｅ（４．６ｍｍＩ．Ｄ．×２５０ｍｍ）
ガードカラム：Ａｓａｈｉｐａｋ  ＮＨ２Ｐ−５０Ｇ  ４Ａ（４．６ｍｍＩ．Ｄ．×１０ｍｍ）
カラム温度：２０℃
移動相：水／アセトニトリル＝２５／７５（ｖ／ｖ）
移動相流速：１．０ｍＬ／ｍｉｎ
【００９６】
検出器：ＣｏｒｏｎａＰｌｕｓ  ＣＡＤ検出器（ＥＳＡ  Ｂｉｏｓｃｉｅｎｃｅｓ製）
窒素ガス圧力：３５ｐｓｉ
ネブライザー：３０℃
【００９７】
＜ＹＩ値（イエローインデックス値）＞
セルロースアセテートのＹＩ値は、セルロースアセテート溶液の透過光におけるＹＩ値を測定した。装置は日本電色工業製、商品名「Ｓｐｅｃｔｒｏ  Ｃｏｌｏｒ  Ｍｅｔｅｒ  ＳＱ２０００」を用い、測定条件は測定径３０ｍｍ、Ｃ光源、２°視野、ＥＸＣＬＵＤＥ（正反射無し）を選択した。乾燥させたセルロースアセテート１２ｇに、メタノール８．８ｇ、及び塩化メチレン７９．２ｇを加えて溶解させ、脱泡した溶液を４５ｍｍ（Ｌ）×４５ｍｍ（Ｗ）×１０ｍｍ（Ｄ）ガラスセルに入れＹＩ値を測定した。ＹＩ値が小さいほどセルロースアセテートの黄色味が少なく、色相に優れることを意味する。
【００９８】
＜吸光度法色相＞
セルロースアセテート濃度既知のＤＭＳＯ溶液をサンプルとして調製し、波長λ＝４３０ｎｍの吸光度および波長７４０ｎｍの吸光度をそれぞれ測定して吸光度の差を求め、さらにセルロースアセテート濃度を１００％換算して得られた値を吸光度法色相とする。セルロースアセテートの吸光度法色相は、下記の方法で測定した。
【００９９】
（１）セルロースアセテートの含水率測定
赤外線水分計（ＭＥＴＴＬＥＲ  ＴＯＬＥＤＯ  ＨＢ４３）を用いて、セルロースアセ
テートの含水率を測定し、記録用紙に記録した。
【０１００】
（２）吸光度の測定
まずサンプル調製を行った。１）三角フラスコにＤＭＳＯ９５．００ｇを計量した。２）三角フラスコにスターラー回転子を入れ、セロファン、シリコン栓をして攪拌した。３）セルロースアセテートサンプル５．００ｇを薬包紙等に計量し攪拌している三角フラスコ内に添加した。４）セロファン、シリコン栓をしてスターラーで１ｈｒ攪拌した。５）回転振盪機（高速）で２ｈｒ振盪した。６）回転振盪機から取り外した後３０分間静置し脱泡し、サンプルを調製した。
【０１０１】
次に、吸光度の測定を行った。サンプル調製後直ちに、つまり回転振盪機から取り外した後３０分間静置し脱泡した後直ちに、島津製作所社製ＵＶ−１７００にて波長λ＝４３０ｎｍおよび７４０ｎｍの吸光度を測定した。具体的には、１）測定する３０分以上前に装置の電源を入れ、装置が安定化したことを確認した。２）１０ｃｍガラスセルにレファレンス、ブランク液としてＤＭＳＯを入れベースライン補正を行った。３）三角フラスコ内のサンプルを気泡が発生しないように１０ｃｍガラスセルに移した。４）手前の測定側セルをサンプルが注入されたガラスセルに入れ替えた。５）スタートボタンを押して測定を開始した。６）表示された測定結果を記録用紙に記録した。
【０１０２】
（３）吸光度法色相
以下の計算式で得られた数値をセルロースアセテートのその溶媒における「吸光度法色相」値とした。
吸光度法色相（ｃｍ−１）＝吸光度（Ａ−Ｂ）／セル厚（ｃｍ）／セルロースアセテート濃度（重量％）×１００
吸光度：分光光度計  島津製作所社製ＵＶ−１７００
Ａ：４３０ｎｍの吸光度（液の黄色味を測定）
Ｂ：７４０ｎｍの吸光度（液の濁りを測定：ベースライン）
セルロースアセテート濃度（重量％）：絶乾セルロースアセテート重量（ｇ）／セルロースアセテート溶液全体重量（ｇ）×１００
絶乾セルロースアセテート重量（ｇ）：セルロースアセテートの重量（ｇ）×（１−含水率（％）／１００）
含水率（％）：上記赤外線水分計で測定した値
【０１０３】
波長４３０ｎｍにおける吸光度法色相は、その値が小さいほどセルロースアセテートの黄色味が少なく、色相に優れることを意味する。
【０１０４】
＜セルロースアセテート成形体のＹＩ値＞
セルロースアセテート成形体の色相は、ＡＳＴＭ  Ｅ３１３−７３に準拠して、ペレットの反射光におけるＹＩ値（イエローインデックス値）を測定して評価した。装置はコニカミノルタ社製分光測色計ＣＭ−５を用い、測定条件は測定径３０ｍｍ、Ｄ６５光源、１０°視野、ＳＣＥを選択した。シャーレ測定用校正ガラスＣＭ−Ａ２１２を測定部にはめ込み、その上からゼロ校正ボックスＣＭ−Ａ１２４をかぶせてゼロ校正を行い、続いて内蔵の白色校正板を用いて白色校正を行った。白色校正板ＣＭ−Ａ２１０を用いて測定を行い、Ｌ＊が９９．１６±０．０５、ａ＊が−０．０７±０．０２、ｂ＊が０．０２±０．０１、ＹＩが−０．０２±０．０１となることを確認した。ペレットの測定は、内径３０ｍｍ、高さ５０ｍｍの円柱ガラス容器にペレットを４０ｍｍ程度の深さまで詰めて測定を行った。ガラス容器からペレットを取り出してから再度測定を行う操作を２回繰り返し、計３回の測定値の平均値を用いた。ＹＩ値が小さいほど成形体の黄色味が少なく、色相に優れることを意味する。
【０１０５】
＜比較例１＞
αセルロース含量９７．８ｗｔ％の針葉樹サルファイトパルプをディスクリファイナーで綿状に解砕し、解砕パルプを得た。１００重量部の解砕パルプ（含水率８％）に２６．８重量部の酢酸を噴霧し、良くかき混ぜた後、前処理として６０時間静置し活性化した（活性化工程）。
【０１０６】
活性化したパルプを、３２３重量部の酢酸、２４５重量部の無水酢酸、１３．１重量部の硫酸からなる混合物に加えた。当該混合物は予め５℃に冷却しておいた。４０分を要して５℃から４０℃の最高温度に調整し、パルプを混合物に加えた時点から９０分間酢化した（酢化工程）。中和剤（２４％酢酸マグネシウム水溶液）を、硫酸量（熟成硫酸量）が２．５重量部に調整されるように３分間かけて添加した。さらに、水を添加し、反応浴水分（熟成水分）濃度を５２ｍｏｌ％とした後、反応浴を６５分かけて７５℃に昇温した。なお、熟成水分濃度は、反応浴水分の酢酸に対する割合をモル比で表わしたものに１００を乗じてｍｏｌ％で示した。その後、８５℃で１００分間熟成を行ない、酢酸マグネシウムで硫酸を中和することで熟成を停止し、セルロースアセテートを含む反応混合物を得た（熟成工程）。
【０１０７】
得られたセルロースアセテートを含む反応混合物に希酢酸（１０ｗｔ％）を二軸ニーダーを用いて練り込み、練込沈澱方式でセルロースアセテートを沈澱させた。このとき、セルロースアセテートを含む反応混合物に対し、３回に分け希酢酸を練り込んだ。セルロースアセテートを含む反応混合物に対し１回目に０．４倍量（重量比）の希酢酸（１０ｗｔ％）を練り込み反応混合物が均一になった後、２回目に０．５倍量（重量比）、３回目に０．６倍量（重量比）、合計で１．５倍量（重量比）を添加した。希酢酸（１０ｗｔ％）を３回目に０．６倍量（重量比）添加した際に沈澱が生じた。
【０１０８】
沈澱したセルロースアセテートを水洗し、希水酸化カルシウム水溶液（２０ｐｐｍ）に浸漬した後、濾別し乾燥し、マキノ式粉砕機（槇野産業株式会社製、型番：ＤＤ−２−３．７）を用いて粉砕した。粉砕条件は、回転速度２４５０ｒｐｍ、スクリーン径φ５．０ｍｍとした。
【０１０９】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相をそれぞれ測定した。結果は、表１に示した。
【０１１０】
＜比較例２＞
反応浴水分（熟成水分）濃度を５０ｍｏｌ％とし、８５℃で１１０分間熟成を行った点以外は、比較例１と同様にしてセルロースアセテートを得た。
【０１１１】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相をそれぞれ測定した。結果は、表１に示した。
【０１１２】
＜比較例３＞
αセルロース含量９８．０ｗｔ％の針葉樹サルファイトパルプを使用した点以外は、比較例１と同様にしてセルロースアセテートを得た。
【０１１３】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相を測定した。結果は、表１に示した。
【０１１４】
＜比較例４＞
８５℃で１１０分間熟成を行った点以外は、比較例１と同様にしてセルロースアセテートを得た。
【０１１５】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相を測定した。結果は、表１に示した。
【０１１６】
＜実施例１＞
比較例４で得られたセルロースアセテート１０重量部に３５ｗｔ％酢酸水溶液９０重量部を加えた後、４５℃で１時間撹拌してセルロースアセテート溶液を得た。セルロースアセテート溶液を布バッグ（三栄化工株式会社製、ポリエステル２００Ｔ）でろ過した後、ろ物を蒸留水１５０重量部で洗浄、遠心脱水（回転数１０００ｒｐｍ、３分間）した。その後、８０℃にて１２時間乾燥しセルロースアセテートを取得した。
【０１１７】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相を測定した。結果は、表１に示した。
【０１１８】
＜実施例２＞
比較例４で得られたセルロースアセテート１０重量部に５０ｗｔ％酢酸水溶液９０重量部を加えた後、４５℃で１時間撹拌しセルロースアセテート溶液を得た。セルロースアセテート溶液を布バッグ（三栄化工株式会社製、ポリエステル２００Ｔ）でろ過した後、ろ物を蒸留水１５０重量部で洗浄、遠心脱水（回転数１０００ｒｐｍ、３分間）した。その後、１００℃にて１２時間乾燥しセルロースアセテートを取得した。
【０１１９】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相を測定した。結果は、表１に示した。
【０１２０】
＜実施例３＞
比較例４で得られたセルロースアセテート１０重量部に５０ｗｔ％アセトン酢酸水溶液９０重量部を加えた後、４５℃で１時間撹拌しセルロースアセテート溶液を得た。セルロースアセテート溶液を布バッグ（三栄化工株式会社製、ポリエステル２００Ｔ）でろ過した後、ろ物を蒸留水１５０重量部で洗浄、遠心脱水（回転数１０００ｒｐｍ、３分間）した。その後、８０℃にて１２時間乾燥しセルロースアセテートを取得した。
【０１２１】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相を測定した。結果は、表１に示した。
【０１２２】
＜実施例４＞
αセルロース含量９８．４ｗｔ％のコットンリンターパルプをディスクリファイナーで綿状に解砕した。１００重量部の解砕パルプ（含水率８％）に１５．４重量部の酢酸を噴霧し、良くかき混ぜた後、前処理として６０時間静置した後に、３８．１重量部の酢酸および１．２重量部の硫酸を噴霧し、良くかき混ぜた後１時間静置し活性化した（活性化工程）。
【０１２３】
活性化したパルプを、３３４重量部の酢酸、２４１重量部の無水酢酸、１１．９重量部の硫酸からなる混合物に加えた。当該混合物は予め５℃に冷却しておいた。４５分を要して５℃から４３℃の最高温度に調整し、パルプを混合物に加えた時点から１１０分間酢化した（酢化工程）。中和剤（２４％酢酸マグネシウム水溶液）を、硫酸量（熟成硫酸量）が２．０重量部に調整されるように３分間かけて添加した。さらに、水を添加し、反応浴水分（熟成水分）濃度を５２ｍｏｌ％とした後、反応浴を６５分かけて７５℃に昇温した。なお、熟成水分濃度は、反応浴水分の酢酸に対する割合をモル比で表わしたものに１００を乗じてｍｏｌ％で示した。その後、８５℃で１００分間熟成を行ない、酢酸マグネシウムで硫酸を中和することで熟成を停止し、セルロースアセテートを含む反応混合物を得た（熟成工程）。
【０１２４】
得られたセルロースアセテートを含む反応混合物に希酢酸（１０ｗｔ％）を二軸ニーダーを用いて練り込み、練込沈澱方式でセルロースアセテートを沈澱させた。このとき、セルロースアセテートを含む反応混合物に対し、３回に分け希酢酸を練り込んだ。セルロースアセテートを含む反応混合物に対し１回目に０．４倍量（重量比）の希酢酸（１０ｗｔ％）を練り込み反応混合物が均一になった後、２回目に０．５倍量（重量比）、３回目に０．６倍量（重量比）、合計で１．５倍量（重量比）を添加した。希酢酸（１０ｗｔ％）を３回目に０．６倍量（重量比）添加した際に沈澱が生じた。
【０１２５】
沈澱したセルロースアセテートを水洗し、希水酸化カルシウム水溶液（２０ｐｐｍ）に浸漬した後、濾別し乾燥し、マキノ式粉砕機（槇野産業株式会社製、型番：ＤＤ−２−３．７）を用いて粉砕した。粉砕条件は、回転速度２４５０ｒｐｍ、スクリーン径φ５．０ｍｍとした。
【０１２６】
得られたセルロースアセテート１０重量部に５０ｗｔ％酢酸水溶液９０重量部を加えた後、４５℃で１時間撹拌してセルロースアセテート溶液を得た。セルロースアセテート溶液を布バッグ（三栄化工株式会社製、ポリエステル２００Ｔ）でろ過した後、ろ物を蒸留水１５０重量部で洗浄、遠心脱水（回転数１０００ｒｐｍ、３分間）した。その後、８０℃にて１２時間乾燥しセルロースアセテートを取得した。
【０１２７】
得られたセルロースアセテートについて、酢化度、６％粘度、数平均分子量（Ｍｎ）、重量平均分子量（Ｍｗ）、ピークトップ分子量の１／４以下の分子量を有する低分子量成分の含有率、構成糖比、ＹＩ値、吸光度法色相を測定した。結果は、表１に示した。
【０１２８】
【表１】
2018119051.tif 000002
【０１２９】
また、実施例１〜４と比較例１〜４について、ＹＩ値とピークトップ分子量の１／４以下の分子量を有する低分子量成分の含有率の関係を図２に、吸光度法色相とピークトップ分子量の１／４以下の分子量を有する低分子量成分の含有率の関係を図３に示した。
【０１３０】
実施例１〜４と比較例１〜４との対比から、ゲルパーミエーションクロマトフラフィーにおいて、ピークトップ分子量の１／４以下の分子量を有する低分子量成分の含有率が１２％以下のセルロースアセテートはＹＩ値と吸光度法色相が低く、透明性が優れることが確認された。
【０１３１】
＜比較例５＞
比較例４で得られたセルロースアセテート１００重量部とＤＥＰ（フタル酸ジエチル）３５重量部をヘンシェルミキサーによって混合し、８０℃で１２時間乾燥した後、二軸押出機（シリンダー温度：２００℃、ダイス温度：２２０℃）に供給し、押し出してペレット化した。得られたペレットについてＹＩ値を測定した。結果を表２に示した。
【０１３２】
＜実施例５＞
実施例１で得られたセルロースアセテート１００重量部とＤＥＰ（フタル酸ジエチル）３５重量部をヘンシェルミキサーによって混合し、８０℃で１２時間乾燥した後、二軸押出機（シリンダー温度：２００℃、ダイス温度：２２０℃）に供給し、押し出してペレット化した。得られたペレットについてＹＩ値を測定した。結果を表２に示した。
【０１３３】
＜実施例６＞
実施例３で得られたセルロースアセテート１００重量部とＤＥＰ（フタル酸ジエチル）３５重量部をヘンシェルミキサーによって混合し、８０℃で１２時間乾燥した後、二軸押出機（シリンダー温度：２００℃、ダイス温度：２２０℃）に供給し、押し出してペレット化した。得られたペレットについてＹＩ値を測定した。結果を表２に示した。
【０１３４】
＜実施例７＞
実施例４で得られたセルロースアセテート１００重量部とＤＥＰ（フタル酸ジエチル）３５重量部をヘンシェルミキサーによって混合し、８０℃で１２時間乾燥した後、二軸押出機（シリンダー温度：２００℃、ダイス温度：２２０℃）に供給し、押し出してペレット化した。得られたペレットについてＹＩ値を測定した。結果を表２に示した。
【０１３５】
【表２】
2018119051.tif 000003
【０１３６】
また、実施例５〜７と比較例５について、ＹＩ値とピークトップ分子量の１／４以下の分子量を有する低分子量成分の含有率の関係を図４に示した。
【０１３７】
実施例５〜７と比較例５との対比から、ゲルパーミエーションクロマトフラフィーにおいて、ピークトップ分子量の１／４以下の分子量を有する低分子量成分の含有率が１２％以下のセルロースアセテートより形成したペレットはＹＩ値が低く、透明性が優れることが確認された。
【図１】
2018119051.tif 000004
【図２】
2018119051.tif 000005
【図３】
2018119051.tif 000006
【図４】
2018119051.tif 000007